K値が30~120であるポリビニルピロリドンと、ヒドロキシプロピル澱粉と、ゲル化剤と、水と、を少なくとも含んでなり、前記ポリビニルピロリドンおよび前記ヒドロキシプロピル澱粉を質量基準で20~60含み、前記ポリビニルピロリドンと前記ヒドロキシプロピル澱粉との配合割合が、質量基準で2:8~8:2であり、前記ゲル化剤を質量基準で2~6含む、ことを特徴とする、天然素材固形糊。固形糊の糸引き抑制剤として、塩化ナトリウムを質量基準で0.3~3さらに含む、請求項1に記載の天然素材固形糊。保湿剤として、グリセリンを質量基準で1~5さらに含む、請求項1または2に記載の天然素材固形糊。変色抑制剤として、亜硫酸ナトリウムを質量基準で0.1~2さらに含む、請求項1~3のいずれか一項に記載の天然素材固形糊。本発明者らは、今般、このヒドロキシプロピル澱粉に着目し、PVPを主体とする固形糊に天然素材由来のヒドロキシプロピル澱粉を特定量添加することにより、固形糊としての性能を維持しながら、人体や環境に優しい固形糊を実現できる、との知見を得た。本発明はかかる知見によるものである。したがって、本発明の目的は、固形糊としての性能を維持しながら、人体や環境に優しい天然材料固形糊を提供することである。そして、本発明による天然素材固形糊は、K値が30~120であるポリビニルピロリドンと、ヒドロキシプロピル澱粉と、ゲル化剤と、水と、を少なくとも含んでなり、前記ポリビニルピロリドンおよび前記ヒドロキシプロピル澱粉を質量基準で20~60含み、前記ポリビニルピロリドンと前記ヒドロキシプロピル澱粉との配合割合が、質量基準で2:8~8:2であり、前記ゲル化剤を質量基準で2~6含む、ことを特徴とするものである。また、本発明の態様においては、固形糊の糸引き抑制剤として、塩化ナトリウムを質量基準で0.3~3さらに含むことが好ましい。また、本発明の態様においては、保湿剤として、グリセリンを質量基準で1~5さらに含むことが好ましい。また、本発明の態様においては、変色抑制剤として、亜硫酸ナトリウムを質量基準で0.1~2さらに含むことが好ましい。本発明によれば、ポリビニルピロリドンおよびヒドロキシプロピル澱粉を重量基準で20~60含み、前記ポリビニルピロリドンと前記プルランとの配合割合を重量基準で2:8~8:2の範囲とすることにより、固形糊としての性能を維持しながら、人体や環境に優しい固形糊を実現できる。また、本発明による天然素材固形糊は、プルランを含有するPVP系固形糊と比較して、固形糊の色相の経時変化がより少なく、長期にわたって変色することがない。本発明による天然素材固形糊は、接着成分としてヒドロキシプロピル澱粉およびポリビニルピロリドンを含有し、固化剤としてのゲル化剤および水を少なくとも含む天然素材固形糊である。以下、各成分について説明する。天然素材固形糊の接着成分であるポリビニルピロリドンは、K値が30~120の範囲のものが用いられる。K値が30未満であると固形糊の接着力が低下する。一方、K値が120を超えても、接着力が向上しないばかりか材料コストの観点から経済的に不利である。なお、K値とは、分子量と相関する粘性特性値で、毛細管粘度計により測定される25°Cでの相対粘度値である。K値が30~120の範囲のポリビニルピロリドンとしては、固形糊素材として従来公知のものを用いることができる。K値が30であるポリビニルピロリドンとしては、例えば、第一工業製薬製の製品名ピッツコールK-30を好適に使用することができる。また、K値が120であるポリビニルピロリドンとしては、例えば、第一工業製薬製の製品名ピッツコールK-120Lを好適に使用することができる。天然素材固形糊の接着成分であるヒドロキシプロピル澱粉は、澱粉を原料とし、澱粉の無水グルコース残基の水酸基にヒドロキシプロピル基を導入した澱粉誘導体である。PVP系固形糊に後記するような特定量のヒドロキシプロピル澱粉を配合することにより、固形糊としての性能例えば、接着力、糸引き、塗布性等を維持しながら、人体や環境に優しい固形糊を実現できる。また、天然素材であるプルランを特定量配合したPVP系固形糊と比較して、固形糊の色相の経時変化がより少なく、長期にわたって色相を維持できることは予想外の効果であった。ヒドロキシプロピル澱粉は、市販のヒドロキシプロピル澱粉を用いてもよく、例えば、日澱化学株式会社などからヒドロキシプロピル澱粉として入手可能である。本発明においては、上記したポリビニリルピロリドンおよびヒドロキシプロピル澱粉を、接着成分として重量基準で20~60含む。20未満であると固形糊の接着力が不十分となり、一方、60を超えると、常圧、90°C以上の条件においても、接着成分が水に完全に溶解しにくくなる。より好ましい範囲は25~60である。ポリビニルピロリドンとヒドロキシプロピル澱粉との配合割合は重量基準で2:8~8:2である。この範囲よりもヒドロキシプロピル澱粉の配合割合が多くなると、糊が脆くなる。一方、ヒドロキシプロピル澱粉の配合割合が上記範囲よりも少なくなると、糊の塗布性が低下する。本発明に用いられるゲル化剤としては、特に制限されるものではなく、公知のゲル化剤から適宜選択できる。例えば、脂肪族カルボン酸の塩などを好適に使用することができる。脂肪族カルボン酸の塩としては、ステアリン酸ナトリウム塩やミリスチン酸ナトリウム塩などが挙げられ、これらの中でもステアリン酸ナトリウム塩がより好ましい。ゲル化剤は重量基準で2~6添加される。ゲル化剤の添加量が2未満であると糊が固形になりにくく、一方、6を超えると固形糊の硬度が上昇し塗布性が低下する。本発明においては、上記した成分に加え、さらに、糸引き抑制剤として塩化ナトリウムを重量基準で0.3~3含むことが好ましい。塩化ナトリウムを添加することにより、固形糊を被接着物に塗布した際のいわゆる糸引きが抑制される。塩化ナトリウムの添加量が0.3未満であると糸引き抑制効果が乏しく、また3を超える量を添加しても糸引き効果は向上せずコスト高となる。また、本発明においては、さらに、保湿剤として、グリセリンを重量基準で1~5含むことが好ましい。グリセリンを添加することにより、固形糊表面の乾燥を防ぐことができる。グリセリンの添加量が1未満であると保湿効果が期待できず、一方、5を超えて添加しても保湿効果は向上せずコスト高となる。本発明においては、さらに変色抑制剤を含むことが好ましい。固形糊を製造する際は、接着成分であるポリビニルピロリドンおよびヒドロキシプロピル澱粉を水に溶解させるために加温することが行われる。しかしながら、ポリビニルピロリドンおよびヒドロキシプロピル澱粉は長時間加温すると黄色ないし灰色に変色するため固形糊の色調が変化する場合がある。変色抑制剤を含有することにより固形糊の変色を抑制することができる。変色抑制剤としては、亜硫酸ナトリウムを好適に使用することができる。また、変色抑制剤の添加量は、重量基準で0.1~2であることが好ましい。本発明による天然素材固形糊は水性の固形糊であり、その他の成分として水を含むものである。水としては、水道水、イオン交換水、純水などを適宜選択して用いることができる。以下、実施例および比較例によって本発明をさらに詳細に説明するが、これらの実施例および比較例は一例にすぎず、本発明の範囲がこれらの実施例および比較例の範囲内に限定されるものではない。なお、特に断りのない限りは質量を表す。<固形糊の調製>下記の表1に示す配合割合に従って、K値が90であるポリビニルピロリドンピッツコールK-90、ヒドロキシプロピル澱粉日澱化学株式会社製、ステアリン酸ナトリウム、グリセリン、亜硫酸ナトリウム、および水などを混合し、80~90°Cで約1時間攪拌した後放冷することにより固形糊を調製した。<評価>得られた固形糊実施例1~8および比較例1~5のそれぞれについて、下記の表2に示した評価基準に従って、接着力、塗布性、変色および糸引き性の各評価を行った。評価結果は、下記の表3に示される通りであった。表3に示した評価結果からも明らかなように、本発明によって提供された天然素材固形糊は、従来のポリビニルピロリドンのみを接着成分とした固形糊よりも、塗布性、および糸引きなどの使用面で優れており、かつ人と環境に優しい天然素材を活用した固形糊であることがわかった。また、天然素材であるプルランを特定量配合したPVP系固形糊と比較して、固形糊の色相の経時変化がより少なく、長期にわたって色相を維持できることが明らかとなった。